(57)【要約】【課題】ヒートシール性、低吸着性、易カット性、水蒸気バリア性のすべてを満足するシーラント層を備える低吸着性包装袋を提供すること。【解決手段】揮発性の低分子化合物を含有する内容物を収容するための包装袋であって、一又は複数の層からなる基材層と、ガラス転移点が５０℃以上１９０℃以下の環状オレフィン系樹脂を含むシーラント層と、を備える積層体が、シーラント層側を内面としてヒートシールによって形成されている低吸着性包装袋である。【選択図】なし【特許請求の範囲】
【請求項１】
分子量８００以下の揮発性の低分子化合物を含有する内容物を収容するための包装袋であって、
一又は複数の層からなる基材層と、ガラス転移点が５０℃以上１９０℃以下の環状オレフィン系樹脂を含むシーラント層と、を備える積層体が、前記シーラント層側を内面としてヒートシールによって形成されている低吸着性包装袋。
【請求項２】
前記ガラス転移点が６０℃以上１５０℃以下である、請求項１に記載の低吸着性包装袋。
【請求項３】
前記ガラス転移点が６０℃以上１００℃以下である、請求項１又は２に記載の低吸着性包装袋。
【請求項４】
前記内容物が、食品、医薬品、化粧品より選択される一つ以上である、請求項１から３のいずれかに記載の低吸着性包装袋。
【請求項５】
前記環状オレフィン系樹脂は、エチレンとノルボルネンとの共重合体である、請求項１から４のいずれかに記載の低吸着性包装袋。
【請求項６】
前記基材層の少なくとも１層が、２軸延伸ポリエチレンテレフタレートフィルムである、請求項１から５のいずれかに記載の低吸着性包装袋。
【請求項７】
前記基材層の少なくとも１層が、金属箔、金属蒸着層及び金属酸化物蒸着層からなる群より選ばれた層である、請求項１から６のいずれかに記載の低吸着性包装袋。
【発明の詳細な説明】
【技術分野】
【０００１】
本発明は、内容物面側のシーラント層が、医薬品、食品、化粧品等の内容物由来の揮発性低分子化合物の低吸着性（非吸着性）に優れる、低吸着性包装袋に関する。
【背景技術】
【０００２】
環状オレフィン系樹脂とは、主鎖に環状オレフィンの骨格を有する樹脂であり、高透明性、高熱変形温度、低複屈折性、耐加水分解性等、多くの特徴をもつ樹脂である。このため、環状オレフィン系樹脂は、これらの特徴が必要とされる多種多様な分野に用いられている。
【０００３】
例えば、下記の特許文献１には、包装用フィルムとして、Ｔｇが３０℃〜５５℃の環状オレフィン系樹脂を含む層をシーラント層とする包装用フィルムが開示されている。当該フィルムによれば、非常に低温でのヒートシールが可能となる。
【０００４】
一方、包装体の内容物の中には、医薬品、食品、化粧品等の内容物由来の揮発性低分子化合物が存在するものがあり、これらは、包装袋のシーラント層に吸着され易い化合物である。このため、揮発性低分子化合物の低吸着性シーラントとして、ＥＶＯＨ（エチレン−ビニルアルコール共重合体）、ＰＡＮ（ポリアクリロニトリル）、ＰＥＴ−Ｇ（ジメタノール−ポリエチレンテレフタレート）等が主に検討されてきた。
【先行技術文献】
【特許文献】
【０００５】
【特許文献１】特表２００７−５１５５１１号公報
【発明の概要】
【発明が解決しようとする課題】
【０００６】
上記のように、従来の低吸着性シーラントであるＥＶＯＨ、ＰＡＮ、ＰＥＴ−Ｇ等は、低吸着性に優れるものの、包装材料としての他の物性である、易カット性、水蒸気バリア性等の点で劣る場合があり、またヒートシール性についても満足できるものではなかった。このため、ヒートシール性、低吸着性、易カット性、水蒸気バリア性のすべてを満足するシーラントフィルム（シーラント層）を備える低吸着性包装袋が要望されていた。
【０００７】
本発明は、上記の課題を解決するためになされたものであり、その目的は、ヒートシール性、低吸着性、易カット性、水蒸気バリア性のすべてを満足するシーラントフィルム（シーラント層）を備える低吸着性包装袋を提供することにある。
【課題を解決するための手段】
【０００８】
本発明者は、上記課題を解決するために鋭意研究を重ねた。その結果、ガラス転移点が５０℃以上１９０℃以下である環状オレフィン系樹脂を含むシーラント層を用いた積層体を低吸着性包装袋とすることで、上記の課題を解決できることを見出し、本発明を完成するに至った。より具体的には本発明は以下のものを提供する。
【０００９】
（１）分子量８００以下の揮発性の低分子化合物を含有する内容物を収容するための包装袋であって、一又は複数の層からなる基材層と、ガラス転移点が５０℃以上１９０℃以下の環状オレフィン系樹脂を含むシーラント層と、を備える積層体が、前記シーラント層側を内面としてヒートシールによって形成されている低吸着性包装袋。
【００１０】
（２）前記ガラス転移点が６０℃以上１５０℃以下である、（１）に記載の低吸着性包装袋。
【００１１】
（３）前記ガラス転移点が６０℃以上１００℃以下である、（１）又は（２）に記載の低吸着性包装袋。
【００１２】
（４）前記内容物が、食品、医薬品、化粧品より選択される一つ以上である、（１）から（３）のいずれかに記載の低吸着性包装袋。
【００１３】
（５）前記環状オレフィン系樹脂は、エチレンとノルボルネンとの共重合体である、（１）から（４）のいずれかに記載の低吸着性包装袋。
【００１４】
（６）前記基材層の少なくとも１層が、２軸延伸ポリエチレンテレフタレートフィルムである、（１）から（５）のいずれかに記載の低吸着性包装袋。
【００１５】
（７）前記基材層の少なくとも１層が、金属箔、金属蒸着層及び金属酸化物蒸着層からなる群より選ばれた層である、（１）から（６）のいずれかに記載の低吸着性包装袋。
【発明の効果】
【００１６】
本発明によれば、ヒートシール性、低吸着性、易カット性、水蒸気バリア性のすべてを満足するシーラントフィルム（シーラント層）を備える低吸着性包装袋を提供することができる。
【発明を実施するための形態】
【００１７】
以下、本発明の実施形態について詳細に説明する。なお、本発明は以下の実施形態に限定されるものではなく、本発明の目的の範囲内において適宜変更をして実施することができる。
【００１８】
＜低吸着性包装袋＞
本発明の低吸着性包装袋は、分子量８００以下の揮発性の低分子化合物を含有する内容物を収容するための包装袋であって、当該低吸着性包装袋は、基材層と、シーラント層とを備える積層体であり、当該シーラント層は、ガラス転移点が５０℃以上１９０℃以下の環状オレフィン系樹脂を含む。
【００１９】
基材層と、シーラント層とを備える積層体は、例えばポリエチレンテレフタレートを基材層とし、ポリエチレンテレフタレートとシーラント層とを積層体や、ポリエチレンテレフタレートとシーラント層との間にアルミニウム等の金属層を備えた積層体等を例示することができる。
【００２０】
本発明の低吸着性包装袋の内側に配置されるシーラント層は、分子量８００以下好ましくは分子量５００以下の揮発性の分子化合物に対する吸着性の低い層である。本発明の低吸着性包装袋に包装される内容物は分子量８００以下の揮発性の低分子化合物を含有する内容物であれば特に限定されないが、例えば、揮発性低分子化合物を有する医薬品、食品、化粧品等用の包装袋として特に好適に使用することができる。揮発性低分子化合物は、例えばｄｌ−カンフル、１−メントール、サリチル酸メチル、ツロブテロール、ニコチン、塩酸ブロムヘキシン等を挙げることができる。以下、本発明の低吸着性包装袋を構成する各層について説明する。
【００２１】
［シーラント層］
本発明におけるシーラント層とは、低吸着性包装袋の内側に配置される層である。本発明におけるシーラント層に含まれる環状オレフィン系樹脂は、５０℃以上１９０℃以下の環状オレフィン系樹脂であって、環状オレフィンの単独重合体又は環状オレフィン成分を共重合成分として含有する共重合体であり、環状オレフィン成分を主鎖に含有するポリオレフィン系樹脂である。本発明におけるシーラント層は、分子量８００以下の揮発性の低分子化合物に対する吸着性が低い。また、同時にヒートシール性、易カット性、水蒸気バリア性が高い。シーラント層は従来公知のインフレーション法やＴダイ法により溶融押出し成形でき、シーラント層の厚さは５μｍ以上１００μｍ以下が好ましく、１０μｍ以上５０μｍ以下がより好ましい。
【００２２】
シーラント層に含有される環状ポリオレフィン系樹脂は、５０℃以上１９０℃以下の環状オレフィン系樹脂であって、環状オレフィン成分を含有する環状オレフィン系樹脂であれば特に限定されるものではない。例えば、環状オレフィンの付加重合体又はその水素添加物、環状オレフィンとα−オレフィンとの付加共重合体又はその水素添加物等を挙げることができる。環状オレフィン系樹脂は、１種単独で使用することも、２種以上を併用することもできる。ガラス転移点が５０℃以上１９０℃以下の環状オレフィン系樹脂を含むシーラント層を備えた積層体であれば、ヒートシール性、低吸着性、易カット性、水蒸気バリア性のすべてを満足する低吸着性包装袋とすることができる。以下、本発明におけるシーラント層に含まれる環状オレフィン系樹脂について説明する。
【００２３】
（環状オレフィン系樹脂）
環状オレフィン系樹脂としては、環状オレフィンに由来する構造単位を主鎖に含む上記重合体又は上記共重合体において、さらに極性基を有する不飽和化合物がグラフト及び／又は共重合したものも挙げられる。
【００２４】
極性基としては、例えば、カルボキシル基、酸無水物基、エポキシ基、アミド基、エステル基、ヒドロキシル基等を挙げることができ、極性基を有する不飽和化合物としては、（メタ）アクリル酸、マレイン酸、無水マレイン酸、無水イタコン酸、グリシジル（メタ）アクリレート、（メタ）アクリル酸アルキル（炭素数１〜１０）エステル、マレイン酸アルキル（炭素数１〜１０）エステル、（メタ）アクリルアミド、（メタ）アクリル酸−２−ヒドロキシエチル等を挙げることができる。
【００２５】
また、本発明において環状オレフィン系樹脂として用いられる共重合体としては、市販の樹脂を用いることもできる。市販されている環状オレフィン系樹脂としては、例えば、ＴＯＰＡＳ（登録商標）（ＴＯＰＡＳ  Ａｄｖａｎｃｅｄ  Ｐｏｌｙｍｅｒｓ社製）、アペル（登録商標）（三井化学社製）、ゼオネックス（登録商標）（日本ゼオン社製）、ゼオノア（登録商標）（日本ゼオン社製）、アートン（登録商標）（ＪＳＲ社製）等を挙げることができる。
【００２６】
環状オレフィンとα−オレフィンとの付加共重合体として、特に好ましい例としては、〔１〕炭素数２〜２０のα−オレフィンに由来する構造単位と、〔２〕下記一般式（ｂ）で示される環状オレフィンに由来する構造単位と、を含む共重合体を挙げることができる。
【化１】
2016222332.tif 000002
（式中、Ｒ１〜Ｒ１２は、それぞれ同一でも異なっていてもよく、水素原子、ハロゲン原子、及び、炭化水素基からなる群より選ばれるものであり、
Ｒ９とＲ１０、Ｒ１１とＲ１２は、一体化して２価の炭化水素基を形成してもよく、
Ｒ９又はＲ１０と、Ｒ１１又はＲ１２とは、互いに環を形成していてもよい。
また、ｎは、０又は正の整数を示し、
ｎが２以上の場合には、Ｒ５〜Ｒ８は、それぞれの繰り返し単位のなかで、それぞれ同一でも異なっていてもよい。）
【００２７】
〔〔１〕炭素数２〜２０のα−オレフィン〕
炭素数２〜２０のα−オレフィンは、特に限定されるものではない。例えば、特開２００７−３０２７２２と同様のものを挙げることができる。また、これらのα−オレフィンは、１種単独でも２種以上を同時に使用してもよい。これらのなかでは、エチレンの単独使用が最も好ましい。
【００２８】
〔〔２〕一般式（ｂ）で示される環状オレフィン〕
一般式（ｂ）で示される環状オレフィンについて説明する。一般式（ｂ）におけるＲ１〜Ｒ１２は、それぞれ同一でも異なっていてもよく、水素原子、ハロゲン原子、及び、炭化水素基からなる群より選ばれるものである。一般式（ｂ）で示される環状オレフィンの具体例としては、特開２００７−３０２７２２と同様のものを挙げることができる。
【００２９】
これらの環状オレフィンは、１種単独でも、また２種以上を組み合わせて使用してもよい。これらのなかでは、ビシクロ［２．２．１］ヘプタ−２−エン（慣用名：ノルボルネン）を単独使用することが好ましい。
【００３０】
〔１〕炭素数２〜２０のα−オレフィンと〔２〕一般式（ｂ）で表される環状オレフィンとの重合方法及び得られた重合体の水素添加方法は、特に限定されるものではなく、公知の方法にしたがって行うことができる。
【００３１】
また、用いられる重合触媒についても特に限定されるものではなく、チーグラー・ナッタ系、メタセシス系、メタロセン系触媒等の従来周知の触媒を用いて周知の方法により環状オレフィン系樹脂を得ることができる。
【００３２】
また、得られた環状オレフィン系樹脂の水素添加方法も特に限定されず、従来公知の方法を適用可能である。
【００３３】
なお、環状オレフィン系樹脂は、上記の〔１〕炭素数２〜２０のα−オレフィン成分と、〔２〕一般式（ｂ）で示される環状オレフィン成分以外に、本発明の目的を損なわない範囲で、必要に応じて他の共重合可能な不飽和単量体成分を含有してもよい。任意に共重合されていてもよい不飽和単量体としては、特に限定されるものではないが、例えば、炭素−炭素二重結合を１分子内に２個以上含む炭化水素系単量体等を挙げることができる。炭素−炭素二重結合を１分子内に２個以上含む炭化水素系単量体の具体例としては、特開２００７−３０２７２２と同様のものを挙げることができる。
【００３４】
環状オレフィン系樹脂のうち、エチレンとノルボルネンとの付加共重合体が、ヒートシール性、低吸着性、易カット性、水蒸気バリア性を特に有し、低吸着性包装袋として特に好適である。したがって、本発明における環状オレフィン系樹脂としては、エチレンとノルボルネンとの付加共重合体が特に好ましい。
【００３５】
環状オレフィン系樹脂のガラス転移点は、５０℃以上１９０℃以下であり、６０℃以上１５０℃以下が好ましく、６０℃以上１００℃以下がさらに好ましい。環状オレフィン系樹脂のガラス転移点が５０℃未満であると、耐熱性の面で好ましくない。環状オレフィン系樹脂のガラス転移点が１９０℃超であると、ヒートシール性の面で好ましくない。
【００３６】
環状オレフィン系樹脂のガラス転移点（Ｔｇ）は、ＤＳＣ法（ＪＩＳ  Ｋ７１２１記載の方法）によって昇温速度１０℃／分の条件で測定した値を採用する。
【００３７】
環状オレフィン系樹脂は、ＩＳＯ１１３３に準拠する方法で、２６０℃、荷重２．１６ｋｇの条件で測定されたＭＶＲが１ｍｌ／１０ｍｉｎ以上１００ｍｌ／１０ｍｉｎ以下であることが好ましい。環状オレフィン系樹脂のＭＶＲが１ｍｌ／１０ｍｉｎ未満であると、流動性が損なわれてしまう場合がある。また、環状オレフィン系樹脂のＭＶＲが１００ｍｌ／１０ｍｉｎより高くなると、環状オレフィン系樹脂自体の機械強度が低下し、低吸着性包装袋用途には不適となる場合がある。
【００３８】
環状オレフィン系樹脂の含有量の下限値は特に限定されないが、シーラント層の全組成物中に好ましくは９５質量％以上、より好ましくは９８質量％以上である。環状オレフィン系樹脂の含有量の上限値は特に限定されないが、シーラント層の全組成物中に好ましくは１００質量％以下である。
【００３９】
（その他の成分）
本発明におけるシーラント層には環状オレフィン系樹脂以外の成分を配合してもよい。このような他の成分としては、その他の種類の熱可塑性樹脂や、安定剤、強化剤、可塑剤、顔料等の添加剤が例示される。
【００４０】
［基材層］
本発明における基材層は、積層体に備えられる層であり、主に低吸着性包装袋の内側以外に配置される層である。本発明における基材層は、特に限定されるものではなく、例えば基材層の少なくとも１層が、ポリエチレンテレフタレート樹脂、ナイロン樹脂、ポリプロピレン樹脂、ポリエチレン樹脂等の樹脂フィルムにより構成される基材層を挙げることができる。耐久性及び汎用性の観点から、基材層の少なくとも１層が、２軸延伸ポリエチレンテレフタレートフィルムであることが好ましい。また、基材層は単層のみならず複数の層によって構成されていてもよい。
【００４１】
また、基材層の少なくとも１層にアルミニウム等の金属箔、金属蒸着層又は金属酸化物蒸着層を設けてもよい。基材層に金属箔、金属蒸着層又は金属酸化物蒸着層を設けることで、水蒸気バリア性を有する低吸着性包装袋とすることができる。
【００４２】
基材層の厚さは特に限定されないが、例えば５μｍ以上５０μｍ以下であることが好ましく、１０μｍ以上４０μｍ以下であることがより好ましい。
【００４３】
＜低吸着性包装袋の製造方法＞
本発明の低吸着性包装袋の製造方法は特に限定されない。例えば、押出しコーティング法、ホットラミネーション法、ドライラミネーション法等の公知ラミネート方法により積層体を形成する。そして、当該積層体のシートを２枚用意し、当該積層体のシートのシーラント層が向かい合うように重ね、ヒートシールすることで製造することができる。
【００４４】
本発明の低吸着性包装袋の製造方法の一例を示す。まず、基材層とシーラント層とを備える積層体を製造する。積層体は、上記のように、基材層として蒸着層等のその他の層を含んでもよい。その他の層は、本発明の効果を害さない範囲で従来公知のものを適用することができる。
【００４５】
本発明における積層体の各層は、接着剤層を介して接着してもよい。接着剤層を形成する接着剤としては例えば１液、あるいは２液硬化型ウレタン系接着剤を用いることができる。
【００４６】
次いで、積層体を用いて低吸着性包装袋を製造する。延長シール部等のヒートシール装置を用いて積層体の外周をヒートシールすることで、容易に低吸着性包装袋を製造することができる。
【実施例】
【００４７】
以下、実施例を示し、本発明を具体的に説明するが、本発明はこれらの実施例に限定されるものではない。
【００４８】
［揮発性の低分子化合物吸着試験１］
各樹脂シートについて揮発性の低分子化合物の吸着量を測定した。具体的には、本発明のシーラント層としてなる、表１に記載の各樹脂シート（５０ｍｍ×７０ｍｍ、厚さ５０μｍ）の両面に市販の湿布薬（揮発性物質として、ｄｌ−カンフル（分子量：１５２）、１−メントール（分子量：１５６）、サリチル酸メチル（分子量：１５２）を含有）に貼付し、１６時間放置後、樹脂シートに吸収された揮発性物質（ｄｌ−カンフル、１−メントール、サリチル酸メチル）の量をヘッドスペースＧＣ法により測定した。結果を表１に示す。
【００４９】
【表１】
2016222332.tif 000003
（表中、ＰＡＮはタマポリ社製ハイロトンＢＸを使用した。ＰＡＮ以外は樹脂から成膜した。具体的には、ＣＯＣは、エチレンとノルボルネンとの共重合体（ＴＯＰＡＳ  Ａｄｖａｎｃｅｄ  Ｐｏｌｙｍｅｒｓ社製、商品名「ＴＯＰＡＳ  ８００７Ｆ−０４」、ガラス転移点７８℃）から成膜した樹脂シートを意味し、ＰＰは、ポリプロピレン（日本ポリプロ社製  ノバテックＦＸ４Ｅ）から成膜した樹脂シートを意味し、ＨＤＰＥは高密度ポリエチレン（日本ポリエチレン社製、商品名「ノバテックＨＤ  ＨＪ５８０Ｎ」、融点１３４℃）から成膜した樹脂シートを意味し、ＬＤＰＥは低密度ポリエチレン（日本ポリエチレン社製ノバテックＬＣ５２２  ）から成膜した樹脂シートを意味する。）
【００５０】
表１から、環状オレフィンであるＣＯＣ（エチレンとノルボルネンとの共重合体）の樹脂シートは、ＰＰ（ポリプロピレン）、ＨＤＰＥ（高密度ポリエチレン）及びＬＤＰＥ（低密度ポリエチレン）の樹脂シートと比べ、ｄｌ−カンフル、１−メントール、サリチル酸メチルの吸収量が極めて少なく、ＰＡＮの樹脂シートと同等の吸収量であることが分かる。本試験結果から、環状オレフィン系樹脂を含むシーラント層を備えた積層体を包装袋とした本発明の低吸着性包装袋は、揮発性の低分子化合物の吸収量が少なく、揮発性低分子化合物を有する内容物用の低吸着性包装袋として優れていることが分かる。
【００５１】
［揮発性の低分子化合物吸着試験２（気相吸着性）］
各樹脂シートについて揮発性の低分子化合物の吸着量を測定した。具体的には、デジケータ内に揮発性物質（ツロブテロール  分子量：２２８、和光純薬（株）  ツロブテロール（異性体混合物）  薬理研究用）及び表２に記載の各樹脂シート（５０ｍｍ×５０ｍｍ、厚さ３０μｍ）を入れ密閉し、２週間放置後、樹脂シートに吸収された揮発性物質（ツロブテロール）の量をヘッドスペースＧＣ法により測定した。結果を表２に示す。
【００５２】
【表２】
2016222332.tif 000004
（表中、ＰＡＮはタマポリ社製ハイロトンＢＸを使用した。ＰＡＮ以外は樹脂から成膜した。具体的には、ＣＯＣ（ＴＯＰＡＳ  ８００７Ｆ−０４）は、エチレンとノルボルネンとの共重合体（ＴＯＰＡＳ  Ａｄｖａｎｃｅｄ  Ｐｏｌｙｍｅｒｓ社製、商品名「ＴＯＰＡＳ  ８００７Ｆ−０４」、ガラス転移点７８℃）から成膜した樹脂シートを意味し、ＣＯＣ（ＴＯＰＡＳ  ６０１３Ｆ−０４）は、エチレンとノルボルネンとの共重合体（ＴＯＰＡＳ  Ａｄｖａｎｃｅｄ  Ｐｏｌｙｍｅｒｓ社製、商品名「ＴＯＰＡＳ  ６０１３Ｆ−０４」、ガラス転移点１３８℃）から成膜した樹脂シートを意味し、ＬＬＤＰＥは直鎖状低密度ポリエチレン（ダウケミカル社製  ＥＬＩＴＥ  ５１００Ｇ  密度０．９２ｇ／ｃｍ３）から成膜した樹脂シートを意味する。）
【００５３】
表２から、環状オレフィンであるＣＯＣ（エチレンとノルボルネンとの共重合体）の樹脂シートは、ＰＡＮ（ポリアクリロニトリル）及びＬＬＤＰＥ（直鎖状低密度ポリエチレン）の樹脂シートと比べ、ツロブテロールの吸収量が少ないことが分かる。本試験結果から、環状オレフィン系樹脂を含むシーラント層を備えた積層体を包装袋とした本発明の低吸着性包装袋は、揮発性の低分子化合物の吸収量が少なく、揮発性低分子化合物を有する内容物用の低吸着性包装袋として優れていることが分かる。
【００５４】
［積層体の易カット性試験］
表３に記載のインフレーションフィルム（厚み１００μｍ）と、ポリエチレンテレフタレートとをドライラミネーションで一体化し積層体を製造し、積層体について易カット性試験を行った。具体的には手で積層体を容易にカットできるか以下の評価基準の下評価を行った。評価結果を表３に示す。
【００５５】
［評価基準］
○：容易にカットできる
△：カットか可能であるが、少々困難である
×：カットが不可能、又はカットが極めて困難である
【００５６】
【表３】
2016222332.tif 000005
（表中、ＰＡＮはタマポリ社製ハイロトンＢＸを使用した。ＰＡＮ以外は樹脂から成膜した。具体的には、ＣＯＣは、エチレンとノルボルネンとの共重合体（ＴＯＰＡＳ  Ａｄｖａｎｃｅｄ  Ｐｏｌｙｍｅｒｓ社製、商品名「ＴＯＰＡＳ  ８００７Ｆ−０４」、ガラス転移点７８℃）から成膜した樹脂シートを意味し、ＥＶＯＨは、エチレン・ビニルアルコール共重合樹脂（クラレ製エバールＦ）から成膜した樹脂シートを意味し、ＰＥＴ−Ｇは、ジメタノール−ポリエチレンテレフタレート（ＥＡＳＴＭＡＮ社製  ＥＡＳＴＡＲ  ＧＮ００１）から成膜した樹脂シートを意味する。）
【００５７】
表３より、シーラント層として、ＣＯＣ（エチレンとノルボルネンとの共重合体）を用いた積層体は、他の樹脂シートをシーラント層として用いた積層体と比較して易カット性に優れた積層体であることが分かる。そのため、本発明の低吸着性包装袋は、易カット性に優れ、揮発性の低分子化合物を含有する内容物を収容するための包装袋として優れていることが分かる。